(57)【要約】      （修正有）【課題】長手方向に糸斑のない均一な品質のモノフィラメントを安定し生産することが可能なポリアミドモノフィラメントの製造装置およびその製造方法を提供する。【解決手段】ポリアミドを溶融紡出した糸を引き取る、引き取り第１ゴデーローラー５および第２ゴデーローラー６と、前記第１ゴデーローラーと延伸第３ゴデーローラー７との間で延伸した糸を熱処理するためのネルソン方式延伸第３および第４ゴデーローラー８からなる熱処理装置を有し、延伸第３ゴデーローラーおよび延伸第４ゴデーローラーのどちらか片方表面の少なくとも糸と接触する部分が鏡面であり、もう一方のゴデーローラー表面の少なくとも糸と接触する部分が梨地であることを特徴とするポリアミドモノフィラメントの製造装置およびポリアミドモノフィラメントの製造方法。【選択図】図１
2008208513.tif 000002
【特許請求の範囲】
【請求項１】
ポリアミドを溶融紡出した糸を引き取る、引き取り第１および第２ゴデーローラーと、前記第１ゴデーローラーと延伸第３ゴデーローラーとの間で延伸した糸を熱処理するためのネルソン方式延伸第３および第４ゴデーローラーからなる熱処理装置を有し、延伸第３ゴデーローラーおよび延伸第４ゴデーローラーのどちらか片方の表面の少なくとも糸と接触する部分が鏡面であり、もう一方のゴデーローラー表面の少なくとも糸と接触する部分が梨地であることを特徴とするポリアミドモノフィラメントの製造装置。
【請求項２】
前記梨地表面の表面粗度が１．０〜３．０Ｓであり、梨地表面任意３点を測定した時の最大と最小の差が０．３Ｓ以下であることを特徴とする請求項１記載のポリアミドモノフィラメントの製造装置。
【請求項３】
前記梨地表面のゴデーローラーを巻き取り側に設置することを特徴とする請求項１および２記載のポリアミドモノフィラメントの製造装置。
【請求項４】
ポリアミドを溶融紡出し、冷却固化後、油剤を給油し、引き取り第１および第２ゴデーローラーにて引き取り、前記引き取り第１ゴデーローラーと延伸第３ゴデーローラーとの間で延伸し、熱処理するためのネルソン方式の延伸第３および第４ゴデーローラーにより熱処理され、巻き取るポリアミドモノフィラメントの製造方法において、延伸第３ゴデーローラーおよび延伸第４ゴデーローラーのどちらか片方の表面の少なくとも糸と接触する部分が鏡面であり、もう一方のゴデーローラー表面の少なくとも糸と接触する部分が梨地であることを特徴とするポリアミドモノフィラメントの製造方法。
【請求項５】
前記梨地表面のゴデーローラーを巻き取り側に設置することを特徴とする請求項４記載のポリアミドモノフィラメントの製造方法。
【発明の詳細な説明】
【技術分野】
【０００１】
本発明はポリアミドモノフィラメントの製造装置およびその製造方法に関するものである。さらに詳しくは、紗織物とした場合の織物品位に優れたポリアミドモノフィラメントの製造装置およびその製造方法に関するものである。
【背景技術】
【０００２】
スクリーン紗と呼ばれるモノフィラメントを製織した紗織物は、スクリーン紗印刷用途、フィルター用途などに広く使用されている。
【０００３】
近年では、より鮮明な印字性能や高いフィルター性能化が進み、紗織物の品位に対する要求が上がってきており、糸斑のない均一品質のモノフィラメントが要求されてきている。
【０００４】
このような要求に応えるための従来技術としては、例えば熱可塑性重合体からなるモノフィラメント未延伸糸を、加熱供給ローラーと加熱延伸ローラーからなる延伸系で延伸するに際し鏡面仕上げローラーを用いる延伸方法が特許文献１に記載されている。この技術によれば、繊維長手方向の繊度斑、応力−伸度曲線のバラツキ、錘間バラツキ等を小さくし、オープニング（紗織物の空隙）の均一性が向上できるとされている。しかしながらこの従来技術ではまだ紗織物とした時のヨコヒケが十分ではなく、特により鮮明な印字性能や高いフィルター性能を望む顧客からの紗織物に対する品位要求がさらに高くなってきており、さらなる製品品位を向上することが求められている。また、コスト削減のため歩留まりの向上も要求されてきており、製糸性の向上についても求められている。
【特許文献１】特開平６−３３３３４号公報
【発明の開示】
【発明が解決しようとする課題】
【０００５】
本発明は、上述した問題点を解決しようとするものであり、長手方向に糸斑のない均一な品質のモノフィラメントを安定し生産することが可能なポリアミドモノフィラメントの製造装置およびその製造方法を提供することを課題とする。
【課題を解決するための手段】
【０００６】
上記課題を達成するために、本発明は以下の構成を採用する。
【０００７】
ポリアミドを溶融紡出した糸を引き取る、引き取り第１および第２ゴデーローラーと、前記第１ゴデーローラーと延伸第３ゴデーローラーとの間で延伸した糸を熱処理するためのネルソン方式延伸第３および第４ゴデーローラーからなる熱処理装置を有し、延伸第３ゴデーローラーおよび延伸第４ゴデーローラーのどちらか片方の表面の少なくとも糸と接触する部分が鏡面であり、もう一方のゴデーローラー表面の少なくとも糸と接触する部分が梨地であることを特徴とするポリアミドモノフィラメントの製造装置。
【０００８】
前記第３ゴデーローラーおよび延伸第４ゴデーローラーの梨地表面の表面粗度が１．０〜３．０Ｓであり、梨地表面任意３点を測定した時の最大と最小の差が０．３Ｓ以下であることを特徴とする上記ポリアミドモノフィラメントの製造装置。
【０００９】
前記梨地表面のゴデーローラーを巻き取り側に設置することを特徴とする上記ポリアミドモノフィラメントの製造装置。
【００１０】
ポリアミドを溶融紡出し、冷却固化後、油剤を給油し、引き取り第１および第２ゴデーローラーにて引き取り、前記引き取り第１ゴデーローラーと延伸第３ゴデーローラーとの間で延伸し、熱処理するためのネルソン方式の延伸第３および第４ゴデーローラーにより熱処理され、巻き取るポリアミドモノフィラメントの製造方法において、延伸第３ゴデーローラーおよび延伸第４ゴデーローラーのどちらか片方の表面の少なくとも糸と接触する部分が鏡面であり、もう一方のゴデーローラー表面の少なくとも糸と接触する部分が梨地であることを特徴とするポリアミドモノフィラメントの製造方法。
【００１１】
前記梨地表面のゴデーローラーを巻き取り側に設置することを特徴とする上記ポリアミドモノフィラメントの製造方法。
【発明の効果】
【００１２】
本発明によれば、以下に説明するとおり、長手方向に糸斑のない均一な品質のモノフィラメントを安定し生産することが可能であり、さらに本発明により生産されるポリアミドモノフィラメントは、紗織物とした場合、品位に優れた織物とすることができる。
【発明を実施するための最良の形態】
【００１３】
本発明のポリアミドモノフィラメントを構成するポリアミドは、いわゆる炭化水素基が主鎖にアミド結合を介して連結された高分子量体であって、好ましくは、染色性、洗濯堅牢度、機械特性に優れる点から、主としてポリカプロアミドもしくはポリヘキサメチレンアジパミドからなるポリアミドである。ここでいう主としてとは、ポリカプロアミドではポリカプロアミドを構成するε−カプロラクタム単位が、またポリヘキサメチレンアジパミドではポリヘキサメチレンアジパミドを構成するヘキサメチレンジアンモニウムアジペート単位が、いずれも全ポリアミド単位中８０モル％以上であることを意味し、さらに好ましくは９０モル％以上であることを意味する。その他の成分としては、特に制限されないが、例えば、ポリドデカノアミド、ポリヘキサメチレンアゼラミド、ポリヘキサメチレンセバカミド、ポリヘキサメチレンドデカノアミド、ポリメタキシリレンアジパミド、ポリヘキサメチレンテレフタラミド、ポリヘキサメチレンイソフタラミド等を構成するモノマー、もしくは他のアミノカルボン酸、ジカルボン酸、ジアミンなどからなる単位が挙げられる。
【００１４】
本発明で使用するポリアミドの重合度は、ポリアミドモノフィラメントあるいは紗織物の要求特性またはそれらを安定して得るために、適当な範囲より適宜選択して良いが、９８％硫酸相対粘度で２．０〜３．３の範囲であることが好ましい。２．０未満の場合は、紗織物で要求される十分な強度が得られないことがあり、また３．３を超える場合は、製糸性が悪化する傾向が招かれることがある。
【００１５】
図１は本発明のポリアミドモノフィラメントの製造装置の一例を示す正面概念図である。
【００１６】
図１において、溶融紡糸機におけるスピンブロック１は、図示していない加熱手段により加熱されている。紡糸口金２を前記スピンブロック１に装着し、ポリマーを押し出して紡出糸条Ｙ（以下、単に糸条Ｙという）を形成し、前記紡糸口金２の下流側に設けたユニフロー形式のチムニー３等の冷却装置により糸条Ｙを均一に冷却後、給油ガイド４により、給油した後、引き取り第１ゴデーローラー５、第２ゴデーローラー６に糸条速度が安定するよう複数回巻き取った後、次の加熱された延伸第３ゴデーローラー７、第４ゴデーローラー８に糸条速度が安定するよう複数回巻き、且つ第１ゴデーローラー５と第３ゴデローラー７間で延伸した後、第４ゴデーローラーから巻き取り装置９へ糸条が送られ巻き取り、ドラムを形成させるように構成されている。なお、第３ゴデーローラー７および第４ゴデーローラー８は、加熱手段（図示せず）を備えている。ゴデーローラーについて、糸の上流側から第１、第２、第３、第４とする。
【００１７】
本発明のポリアミドモノフィラメントの製造方法および装置においては、加熱された延伸第３ゴデーローラーおよび第４ゴデーローラーのどちらか片方の表面の少なくとも糸と接触する部分が鏡面処理されていることが重要であるが設置位置については特に指定されない。例えば延伸第３ゴデーローラー表面の少なくとも糸と接触する部分が鏡面であり、延伸第４ゴデーローラー表面の少なくとも糸と接触する部分が梨地である場合、延伸第３ゴデーローラー表面の少なくとも糸と接触する部分が梨地であり、延伸第４ゴデーローラー表面の少なくとも糸と接触する部分が鏡面である場合が挙げられる。このような設置位置にすることで、延伸点が固定され、適度な糸離れが得られるため、結果として長手方向に糸斑のない均一品質のモノフィラメント、さらには高品位な紗織物を得ることができるのである。
【００１８】
なかでも巻き取り側のゴデーローラーに梨地処理されたものが好ましい。例えば、上流側である鏡面処理された第３ゴデーローラーから糸条が入り、梨地処理された第４ゴデーローラーから出て巻き取る。それにより効果に加え、さらに製糸性を向上させることができる。
【００１９】
本発明のポリアミドモノフィラメントの製造装置に用いるゴデーローラーにおいて、鏡面とは、表面粗度を指標とすると、表面粗度０．５Ｓ〜０．９Ｓであるものを言う。一般的に鏡面とは、限りなく細かい限りなく無数の傷の集合面である。その制御は、例えば、金属材料をコーティングする方法、バフモーターやリューターなどの機械を使いフェルトなどの柔らかい布に研磨剤を塗って研磨する、金属研磨剤を使って表面を研磨する、電解液を介して直流電流を流し金属表面を溶解させ研磨するなどの方法がある。好ましくは、金属の表面にコーティング材料でコーティングする方法が好ましい。コーティング材料は、クロム、チタン、亜鉛などがあるが、耐久性やコストの面からクロムコーティングが好ましい。
【００２０】
また、梨地とは表面粗度を指標とすると、表面粗度１．０Ｓ〜７．０Ｓであるものを言う。一般に梨地とは、果物の梨の表面みたいにザラザラになっているところからそう呼ばれている。その制御は、例えば、仕上げにペーパーをあてたままの状態でのマット仕上げや、金属の表面に圧縮空気で砂（金剛砂）や金属球をあてて荒らす方法などがある。好ましくは、金属の表面にサンドブラスト（砂を吹きつける）処理することにより得ること好ましく、吹き付けるサンドの粒径により表面粗度を制御することが更に好ましい。処理用のサンドとしては、セラミック、金属、ガラス等が用いられる。
【００２１】
上記において表面粗度とは、ＪＩＳ  Ｂ  ０６０１（１９７０）に則り測定される値であり、山高さと谷深さとの和で表される。本発明においては、ゴデーローラー表面中、少なくとも糸と接触する部分の任意の３点を回転方向に１ｃｍ測定しその平均値を用いるものとする。
【００２２】
本発明において、延伸第４ゴデーローラーの梨地表面の表面粗度が１．０〜３．０Ｓであることが好ましく、さらに、任意３点測定時の表面粗度の最大と最小の差が０．３Ｓ以下であることが好ましく、０．２Ｓ以下であることがより好ましい。かかる範囲とすることにより、延伸張力が安定し、乾熱収縮応力の変動を少なくすることができ、より均一なポリアミドモノフィラメントを得ることが可能となる。
【００２３】
本発明のポリアミドモノフィラメントの製造方法は、ポリアミドを溶融紡出し、冷却固化後、油剤を給油し、引き取り第１および第２ゴデーローラーにて引き取り、前記引き取り第１ゴデーローラーと延伸第３ゴデーローラーとの間で延伸し、熱処理するためのネルソン方式の延伸第３および第４ゴデーローラーにより熱処理され、巻き取る。例えば、図１において、ポリアミドを溶融紡糸し、スピンブロックに装着された溶融紡糸用パックに供し、紡糸口金孔から吐出させた紡出糸条を十分に冷却された位置において冷却装置で冷却した後、油剤を付与し、次いで第１、２ゴデーローラー（引取りロール）で引き取った後、加熱された第３、第４ゴデーローラー（延伸ロール）とに巻き付けて、第１ゴデーローラーと第３ゴデーローラーとの間で延伸し、引き続いて第３ゴデーローラーと第４ゴデーローラーに複数回周回させ熱処理を行い、ドラム状パッケージとし巻き取ることからなる直接紡糸延伸法（１工程法）により製造される。
【００２４】
このとき、加熱された第３ゴデーローラーおよび延伸第４ゴデーローラーのどちらか片方の表面の少なくとも糸と接触する部分が鏡面であることが必要であり、さらには、より好ましくは、加熱された第４ゴデーローラーの表面の少なくとも糸と接触する部分が梨地であることである。
【００２５】
加熱された第３ゴデーローラーおよび延伸第４ゴデーローラーのどちらか片方の表面が鏡面であることによって、糸条の把持力が上がり、第１ゴデーローラーと鏡面を有する加熱延伸ゴデーローラー間での延伸点が安定することにより長手方向に均一な品質のポリアミドモノフィラメントが得られる。また、加熱された延伸ゴデーローラーのもう一方の表面が梨地であることによって、第４ゴデーローラーと糸条の糸離れ性が向上し、巻き取り途中にゴデーローラーに巻き付くことが改善される。このように第１、第３ゴデーローラー間での延伸点を安定させつつ、第４ゴデーローラーでの糸離れ性を向上させることにより、乾熱収縮応力の変動が少なく、長手方向に糸斑のない均一な品質のモノフィラメントを安定し生産することが可能となるのである。乾熱収縮応力とは、紗織物のヨコヒケによる、製品欠点の発生のしやすさを示す指標となる。乾熱収縮応力（以後、ＦＴＡと呼称）の変動は２０％以下とすることが好ましい。ＦＴＡの変動率が２０％を越えた場合、紗織物のヨコヒケによる、製品欠点が発生しやすくなる。さらに好ましくは１５％以下、よりよくは１０％以下である。
【００２６】
本発明のポリアミドモノフィラメントの製造方法において、引き取り第１及び第２ゴデーローラーの巻回数は冷却固化されれば特に限定しないが、特に５６デシテックス以下のポリアミドモノフィラメントの場合、３〜５回（距離換算２〜３ｍ）であることが好ましい。第３ゴデーローラー入り前にポリアミドモノフィラメントの冷却を促進させるためである。また、延伸第３及び第４ゴデーローラーの巻き回数は特に限定しないが、特に５６デシテックス以下のポリアミドモノフィラメントの場合、３〜５回（距離換算２〜４ｍ）であることが好ましい。糸条の熱固定を均一に行うためである。
【００２７】
本発明のポリアミドモノフィラメントの製造方法において、得られるポリアミドモノフィラメントへの油剤付着量は、ポリマー重量に対して０．４〜１．５重量％とすることが好ましい。かかる範囲とすることにより、油剤が繊維表面に均一に付着し、よりいっそう乾熱収縮応力の変動を少なくすることができる。また、付着方法は均一に付着されるのであれば、特に方法は指定しないが、例えば、ローラー給油、ガイド給油により付着される。ローラー給油の場合、好ましくは、ローラー下にガイドを設置したり、ローラー上にバーを設置したりして、糸条がローラー給油装置に均一に接触し、均一に油剤が糸条に付着されることが好ましい。
【００２８】
本発明のポリアミドモノフィラメントの製造方法において、熱処理は第３ゴデーローラーと第４ゴデーローラーでされるが、第３および第４ゴデーローラー温度（熱固定温度）は１５０〜２００℃とすることが好ましい。１５０℃未満の場合は、沸騰水収縮率が大きくなって紗織物とした時の寸法安定性が悪くなることがあり、また２００℃を越えると、油剤の劣化による延伸ゴデーローラーの汚れにより製糸性が悪化することがある。かかる範囲とすることにより、ポリアミドモノフィラメント糸の沸騰水収縮率は、１０．０〜１３．０%の範囲となるよう調整される。なお沸騰水収縮率は、試料を枠周１．１２５ｍの検尺機を用い、巻回数２０回のカセを作り、２４時間放置させたカセを沸騰水（９９±１．０℃）に３０分間浸漬、自然乾燥後のカセ長を浸漬前のカセ長に対する百分率とし測定するものである。
【００２９】
本発明のポリアミドモノフィラメントの製造方法において、巻き取り速度は、１０００〜３５００ｍ／分であることが好ましく、その巻形状としては、ドラム状パッケージとすることが好ましい。１０００ｍ／ｍｉｎ未満の場合は、ポリマー吐出量が少なくなり吐出斑による繊度斑が発生しやすくなるため好ましくない。また、３５００ｍ／ｍｉｎを越えると、ポリマー吐出量が多くなり、冷却不足による強伸度低下が起こりやすくなるため好ましくない。さらに好ましくは、１５００〜３０００ｍ／分である。
【００３０】
かかる構成からなる本発明の装置およびその製造方法によれば、糸長手方向に糸斑のない均一な品質のポリアミドモノフィラメントを得ることができ、このようにして得られたボリアミドモノフィラメントを製織した紗織物は、スクリーン紗印刷用途、フィルター用途などに有用である。
【実施例】
【００３１】
以下、本発明を実施例によって詳細に説明する。なお、実施例中の特性値の判定は、次のとおりに行った。
【００３２】
［乾熱収縮応力の変動］
ＦＴＡ測定機（東レエンジニアリング社製ＦＴＡ−５００）を用い、モノフィラメントの供給速度１０ｍ／分、走行糸応力０．０３ｃＮ／ｄｔｅｘの条件で、測定機に備え付けてある１００℃に加熱した乾熱処理装置（長さ１５．５ｃｍ）に糸条を通過させ１０分間測定を行うことにより求めた。乾熱収縮応力の変動が２０％以下を合格とした。この変動は小さければ小さい程よい。
【００３３】
この変動は最大変動幅を走行糸応力で除し１００を掛けることによって求めた値である。
【００３４】
［紗織物のヨコヒケ］
ベテラン検査員による生機調査を実施して、欠点数および欠点の程度によって判定を行うこととし、織物１反あたり、全く欠点数がない場合を○、欠点数が１〜３の場合を△、４箇所以上の欠点があった場合を×（Ｃ反）とする。また、欠点数が４箇所未満であっても、欠点の程度がひどい場合はＣ反とする。○、△を合格とし、×を不合格とした。△と判定されたものよりも○と判定されたものが優れている。
【００３５】
［表面粗度］ＪＩＳ  Ｂ  ０６０１（１９７０）に則り測定を行い、ゴデーローラー表面中、糸と接触する表面のうち任意３点を回転方向に１ｃｍ測定し山高さと谷深さとの和を求め、その平均値を表面粗度とした。
【００３６】
［製糸性］
１口金より吐出した量１ｔ換算にして何回糸切れしたかで評価した。本発明において、製糸性３回／ｔ以上の場合を製糸性が悪い（表中「×」で表示）、製糸性３回／ｔ未満の場合を良い（表中「○」で表示）と判断した。
【００３７】
[実施例１]
図１に示す装置を用い、硫酸相対粘度２．８のナイロン６６ポリマーを２９２℃で溶融し、溶融紡糸口金パックに供し、口金孔径φ０．５ｍｍの吐出孔を円周状に２孔配列した丸孔の紡糸口金２より紡出糸条Ｙを吐出し、口金下流側面に設けた加熱手段（図示せず）により加熱された加熱気体流路（図示せず）から口金へ水蒸気を１３０℃、口金面積１ｃｍ２あたり１５０ミリグラム／分の量で供給した後、一方方向から吹き付ける風のユニフロー形式のチムニー３により糸条を冷却し、２フィラメントの糸条を１糸条ずつに分けて、給油ガイド４で給油（油剤付着量０．６％）を行った後、第１、第２ゴデーローラー（引き取りロール）５、６に３．５回周回させ３３０ｍ／分で引き取り、一旦巻き取ることなく、４．８倍にて延伸し、１７０℃に加熱し、鏡面処理された（表面粗度０．８Ｓ）第３ゴデーローラー（延伸ロール）７と、１７０℃に加熱し、梨地処理された（表面粗度６．０Ｓ、３点測定した時の最大と最小の差が０．５Ｓ）第４ゴデーローラー（延伸ロール）８に４．５回周回させ熱処理を行い、１５００ｍ／分でドラム状パッケージとして巻き取り装置９に巻き取ることにより、４４デシテックスのナイロン６６モノフィラメント（２糸条）を得た。得られたナイロン６６モノフィラメントの形状は、１．０ｋｇ巻きのドラムである。その結果、乾熱収縮応力の変動が１２％と小さく、長手方向に糸斑のない均一な品質のモノフィラメントを得ることができた。
【００３８】
得られたモノフィラメントを、織り設計として経糸１１０本／２５．４ｍｍ、緯糸１１０本／２５．４ｍｍになるようスルザー織機を用い１．０ｋｇ巻きのドラムを緯打ち込みし、紗織物とした。ヨコヒケ結果を表１に示した。
【００３９】
[実施例２]
梨地処理された第４ゴデーローラーの表面粗度を２．０Ｓ、３点測定した時の最大と最小の差が０．３Ｓとした以外は実施例１と同様に製糸し、４４デシテックスのナイロン６６モノフィラメント（２糸条）を得た。その結果、乾熱収縮応力の変動が１０％と小さく、長手方向に糸斑のない均一な品質のモノフィラメントを得ることができた。
【００４０】
得られたモノフィラメントを実施例１と同様に紗織物とした。その結果を表１に示す。
【００４１】
[実施例３]
紡糸口金２より紡出糸条Ｙを吐出するナイロン６６ポリマー量を変更し、引き取り速度を６２０ｍ／分、延伸倍率を４．３倍、巻き取り速度を２５００ｍ／分とした以外は実施例２と同様に製糸し、１７デシテックスのナイロン６６モノフィラメント（４糸条）を得た。その結果、乾熱収縮応力の変動が１１％と小さく、長手方向に糸斑のない均一な品質のモノフィラメントを得ることができた。
【００４２】
得られたモノフィラメントを織り設計として経糸２５０本／２５．４ｍｍ、緯糸２５０本／２５．４ｍｍとした以外は実施例１と同様に紗織物とした。その結果を表１に示す。
【００４３】
[実施例４]
紡糸口金２より紡出糸条Ｙを吐出するナイロン６６ポリマー量を変更し、引き取り速度を８５０ｍ／分、延伸倍率を３．９倍、巻き取り速度を３０００ｍ／分とした以外は実施例２と同様に製糸し、８デシテックスのナイロン６６モノフィラメント（４糸条）を得た。その結果、乾熱収縮応力の変動が１１％と小さく、長手方向に糸斑のない均一な品質のモノフィラメントを得ることができた。
【００４４】
得られたモノフィラメントを織り設計として経糸５００本／２５．４ｍｍ、緯糸５００本／２５．４ｍｍとした以外は実施例１と同様に紗織物とした。その結果を表１に示す。
【００４５】
[実施例５]
梨地処理された第４ゴデーローラーの表面粗度を３．０Ｓ、３点測定した時の最大と最小の差が０．２Ｓとした以外は実施例１と同様に製糸し、４４デシテックスのナイロン６６モノフィラメント（２糸条）を得た。その結果、乾熱収縮応力の変動が１０％と小さく、長手方向に糸斑のない均一な品質のモノフィラメントを得ることができた。得られたモノフィラメントを実施例１と同様に紗織物とした。その結果を表１に示す。
【００４６】
[実施例６]
梨地処理された第４ゴデーローラーの表面粗度を１．５Ｓ、３点測定した時の最大と最小の差が０．２Ｓとした以外は実施例１と同様に製糸し、４４デシテックスのナイロン６６モノフィラメント（２糸条）を得た。その結果、乾熱収縮応力の変動が９％と小さく、長手方向に糸斑のない均一な品質のモノフィラメントを得ることができた。得られたモノフィラメントを実施例１と同様に紗織物とした。その結果を表１に示す。
【００４７】
[実施例７]
梨地処理された第４ゴデーローラーの表面粗度を４．０Ｓ、３点測定した時の最大と最小の差が０．４Ｓとした以外は実施例１と同様に製糸し、４４デシテックスのナイロン６６モノフィラメント（２糸条）を得た。その結果、乾熱収縮応力の変動が１３％と小さく、長手方向に糸斑のない均一な品質のモノフィラメントを得ることができた。得られたモノフィラメントを実施例１と同様に紗織物とした。その結果を表１に示す。
【００４８】
[実施例８]
梨地処理された第４ゴデーローラーの表面粗度を３．０Ｓ、３点測定した時の最大と最小の差が０．４Ｓとした以外は実施例１と同様に製糸し、４４デシテックスのナイロン６６モノフィラメント（２糸条）を得た。その結果、乾熱収縮応力の変動が１３％と小さく、長手方向に糸斑のない均一な品質のモノフィラメントを得ることができた。得られたモノフィラメントを実施例１と同様に紗織物とした。その結果を表１に示す。
【００４９】
[実施例９]
梨地処理された（表面粗度２．０Ｓ、３点測定した時の最大と最小の差が０．３Ｓ）第３ゴデーローラー（延伸ロール）７と、鏡面処理された（表面粗度０．８Ｓ）第４ゴデーローラー（延伸ロール）とし実施例１と同様に製糸し、４４デシテックスのナイロン６６モノフィラメント（２糸条）を得た。その結果、乾熱収縮応力の変動が１０％と小さく、長手方向に糸斑のない均一な品質のモノフィラメントを得ることができた。得られたモノフィラメントを実施例１と同様に紗織物とした。その結果を表１に示す。
【００５０】
[実施例１０]
図２に示す装置を用い、硫酸相対粘度２．８のナイロン６６ポリマーを２９２℃で溶融し、溶融紡糸口金パックに供し、口金孔径φ０．５ｍｍの吐出孔を円周状に２孔配列した丸孔の紡糸口金２より紡出糸条Ｙを吐出し、口金下流側面に設けた加熱手段（図示せず）により加熱された加熱気体流路（図示せず）から口金へ水蒸気を１３０℃、口金面積１ｃｍ２あたり１５０ミリグラム／分の量で供給した後、一方方向から吹き付ける風のユニフロー形式のチムニー３により糸条を冷却し、２フィラメントの糸条を１糸条ずつに分けて、給油ガイド４で給油（油剤付着量０．６％）を行った後、第１、第２ゴデーローラー（引き取りロール）５、６に３．５回周回させ３３０ｍ／分で引き取り、一旦巻き取ることなく、４．８倍にて延伸し、１７０℃に加熱し、梨地処理された（表面粗度２．０Ｓ、３点測定した時の最大と最小の差が０．３Ｓ）第３ゴデーローラー（延伸ロール）７と、１７０℃に加熱し、鏡面処理された（表面粗度０．８Ｓ）第４ゴデーローラー（延伸ロール）８に４．５回周回させ熱処理を行い、１５００ｍ／分でドラム状パッケージとして巻き取り装置９に巻き取ることにより、４４デシテックスのナイロン６６モノフィラメント（２糸条）を得た。得られたナイロン６６モノフィラメントの形状は、１．０ｋｇ巻きのドラムである。その結果、乾熱収縮応力の変動が１０％と小さく、長手方向に糸斑のない均一な品質のモノフィラメントを得ることができた。
【００５１】
得られたモノフィラメントを実施例１と同様に紗織物とした。その結果を表１に示す。
【００５２】
[比較例１]
梨地処理された第３ゴデーローラー（表面粗度６．０Ｓ、３点測定した時の最大と最小の差が０．５Ｓ）とした以外は、実施例１と同様に製糸し、４４デシテックスのナイロン６６モノフィラメント糸を得た。その結果、乾熱収縮応力の変動が２５％と大きく、長手方向に糸斑のある品質のモノフィラメント糸を得た。
【００５３】
得られたモノフィラメントを実施例１と同様に紗織物とした。その結果を表１に示す。
【００５４】
[比較例２]
梨地処理された第３ゴデーローラー（表面粗度６．０Ｓ、３点測定した時の最大と最小の差が０．５Ｓ）とした以外は、実施例２と同様に製糸し４４デシテックスのナイロン６６モノフィラメント糸を得た。その結果、乾熱収縮応力の変動が２５％と大きく、長手方向に糸斑のある品質のモノフィラメント糸を得た。
【００５５】
得られたモノフィラメント糸を実施例２と同様に紗織物とした。その結果を表１に示す。
【００５６】
［比較例３］
梨地処理された第３ゴデーローラー（表面粗度６．０Ｓ、３点測定した時の最大と最小の差が０．５Ｓ）とした以外は、実施例３と同様に製糸し１７デシテックスのナイロン６６モノフィラメント糸を得た。その結果、乾熱収縮応力の変動が２９％と大きく、長手方向に糸斑のある品質のモノフィラメント糸を得た。
【００５７】
得られたモノフィラメント糸を実施例３と同様に紗織物とした。その結果を表１に示す。
【００５８】
［比較例４］
梨地処理された第３ゴデーローラー（表面粗度６．０Ｓ、３点測定した時の最大と最小の差が０．５Ｓ）とした以外は、実施例４と同様に製糸し８デシテックスのナイロン６６モノフィラメント糸を得た。その結果、乾熱収縮応力の変動が２９％と大きく、長手方向に糸斑のある品質のモノフィラメント糸を得た。
【００５９】
得られたモノフィラメント糸を実施例４と同様に紗織物とした。その結果を表１に示す。
【００６０】
［比較例５］
鏡面処理された第４ゴデーローラー（表面粗度０．８Ｓ）とした以外は実施例１と同様に製糸し４４デシテックスのナイロン６６モノフィラメント糸を得た。その結果、乾熱収縮応力の変動が３０％と大きく、長手方向に糸斑のある品質のモノフィラメント糸を得た。また、第４ゴデーローラーへの糸条の巻き付きが多発し製糸性が悪くなった。
【００６１】
得られたモノフィラメント糸を実施例１と同様に紗織物としたその結果を表１に示す。
【００６２】
【表１】
2008208513.tif 000003
【００６３】
表１から明らかなように、本発明の製造装置およびその製造方法から得られるナイロン６６モノフィラメント糸は、品位が安定し良好であった。
【産業上の利用可能性】
【００６４】
本発明によれば、糸長手方向に糸斑のない均一な品質のポリアミドモノフィラメント糸を得ることができ、このようにして得られたボリアミドモノフィラメント糸を製織した紗織物は、スクリーン紗印刷用途、フィルター用途などに有用である。
【図面の簡単な説明】
【００６５】
【図１】図１は本発明のポリアミドモノフィラメント製造装置の一例を示す正面図である。
【図２】図２は本発明のポリアミドモノフィラメント製造装置の一例を示す正面図である。
【符号の説明】
【００６６】
１：スピンブロック
２：紡糸口金
３：ユニフロー形式のチムニー
４：給油ガイド
５：第１ゴデーローラー（引き取りロール）
６：第２ゴデーローラー（引き取りロール）
７：第３ゴデーローラー（延伸ロール）
８：第４ゴデーローラー（延伸ロール）
９：巻き取り装置
Ｙ：紡出糸条
【図１】
2008208513.tif 000004
【図２】
2008208513.tif 000005